【誤訳訂正書】
【提出日】平成22年11月29日(2010.11.29)
【誤訳訂正１】
【訂正対象書類名】明細書
【訂正対象項目名】全文
【訂正方法】変更
【訂正の内容】
【発明の詳細な説明】
【発明の名称】透明、無色の、チタニアを含まない、ベータ・石英・ガラス・セラミック材料
【技術分野】
【０００１】
本発明は、ガラス・セラミック材料全般、その前駆体ガラス、ガラス・セラミック材料を含む物品、およびガラス・セラミック材料の製造方法に関する。詳細には、本発明は、可視スペクトルにおいて実質的に透明および無色である、主結晶相としてβ−石英を含むガラス・セラミック材料、並びにそれらの前駆体ガラス材料、それらを含む物品、およびそれらの製造方法に関する。
【背景技術】
【０００２】
主結晶相としてβ−石英の固溶体を含む、熱膨張率（ＣＴＥ）の低い、透明なガラス・セラミック材料は、多くの刊行物、特に、W.HoelandおよびG.Beallの非特許文献１に記載されている。このガラス・セラミック材料は、前駆体ガラス（さらに一般には、前記ガラスの構成物質の混合物：このようなガラスの前駆体である、ミネラルチャージ）を加熱処理することによって、一般的に得られ、その組成はＬｉＯ2−Ａｌ2Ｏ3−ＳｉＯ2（ＬＡＳ）系である。前記加熱処理には、核形成段階およびその後の結晶成長段階が含まれる。
【０００３】
β−石英のガラス・セラミックで作られる物品の製造は、通常、３つの連続した主工程を有してなる：
一般的には１５５０℃〜１７５０℃で行なわれる、出発原料および／またはガラスカレットなどのバッチ材料を溶融する第１の工程、
得られた溶融ガラスを冷却し、所望の形状へと成形する第２の工程、および
適切な加熱処理を行うことにより、前記成形および冷却されたガラスを結晶化またはセラミック化する第３の工程（上記の核生成および結晶成長の段階を含む）。
【０００４】
さまざまな透明度を有し、実質的に無色の、主結晶相としてβ−石英固溶体を含む、ガラス・セラミック材料が知られている。 例えば、特許文献１〜８は、すべてガラス・セラミック材料に関するものである。特に、現在特許請求の範囲に記載される発明は、特許文献７に記載される発明に対する改良とみなされて差し支えない。前記文献に記載される範囲は広く、言い換えればＳｉＯ2についてのものであり、ＭｇＯ＋ＺｎＯの含量に関する特別な教示はされていない。例示された組成のすべてにＡｓ2Ｏ3が含まれ、それらの一部はＰ2Ｏ5を含む。特許文献７の教示とは対照的に、本発明の発明者らは、明白に、清澄用のＡｓ2Ｏ3を必要とせず、他の基準に加えて、特に、特定の量のＭｇＯおよびＺｎＯを用いることで溶融工程を容易にし、光学的性能を向上させる、組成範囲を見出した。
【先行技術文献】
【特許文献】
【０００５】
【特許文献１】米国特許第３，２５２，８１１号明細書
【特許文献２】米国特許第３，９７７，８８６号明細書
【特許文献３】米国特許第４，０９３，４６８号明細書
【特許文献４】米国特許第５，０１７，５１９号明細書
【特許文献５】米国特許第６，７５０，１６７号明細書
【特許文献６】独国特許出願公開第１，４９６，４９７号明細書
【特許文献７】特開平６−９６４６０号公報
【特許文献８】特開２００１−３４８２５０号公報
【非特許文献】
【０００６】
【非特許文献１】W.Hoeland and G.Beall, "Glass-ceramic technology", Am. Ceram. Soc., Westerville (2002), p. 88-96
【発明の概要】
【発明が解決しようとする課題】
【０００７】
実質的に透明で、実質的に無色のガラス・セラミックの現行商品は、可視スペクトルにおいて、望ましくない着色を有する傾向にある。主結晶相としてβ−石英固溶体を含む、透明で、無色のガラス・セラミックが依然として必要とされている。
【課題を解決するための手段】
【０００８】
本発明の第１の態様に従って、主結晶相としてβ−石英の固溶体を含む、実質的に無色、透明のガラス・セラミック材料であって：
2010510952.tif 000001
から実質的になる、全組成の酸化物基準の重量％で表示された組成を有し、
前記組成が、不可避的な微量を除いて、二酸化チタン、酸化ヒ素、酸化アンチモンおよびリン酸塩を実質的に含まないことを特徴とする、
ガラス・セラミック材料を提供する。
【０００９】
本発明のガラス・セラミック材料の特定の実施の形態にしたがって、前記材料は：
2010510952.tif 000002
から実質的になる、酸化物に基づいた全組成の重量％で表された組成を有する。
【００１０】
先に具体的に述べた実施の形態であるか否かに関わらず、本発明のガラス・セラミック材料の特定の実施の形態によれば、組成中のＭｇＯ、ＺｎＯ、ＳｒＯおよびＢａＯの重量％は、（i）ＭｇＯ＋ＺｎＯ：２．７〜４．４、および／または（ii）ＺｎＯ＋ＢａＯ＋ＳｒＯ：１〜４、有利には、１〜３．５のようになる。
【００１１】
先に具体的に述べた実施の形態であるか否かに関わらず、本発明のガラス・セラミック材料の特定の実施の形態によれば、その組成は、さらに、不可避的な微量を除いて、ハロゲン化物を含まない。
【００１２】
先に具体的に述べた実施の形態であるか否かに関わらず、本発明のガラス・セラミック材料の特定の実施の形態によれば、その組成は、さらに、不可避的な微量を除いて、ホウ酸塩を含まない。
【００１３】
本発明の第２の態様は、本発明の第１の態様のガラス・セラミック材料（上述のガラス・セラミック材料の具体的な実施の形態のものを含むが、それらに限定されない）で作られた物品であり、例えば、料理板、調理器具、電子レンジのプレート、暖炉の窓、防火扉または窓、乾留炉または触媒炉用の覗き窓、レンズ物品、食卓用の食器類または建築要素などが挙げられる。
【００１４】
本発明の第３の態様は、本発明の第１の態様のガラス・セラミック材料（上述の本発明の第１の態様の具体的な実施の形態に従ったガラス・セラミック材料など）の前駆体ガラス材料である。ガラス材料は、上述のガラス・セラミックのものに対応する化学組成を有する。
【００１５】
本発明の第４の態様は、上述の本発明の第１の態様に従ったガラス・セラミック材料（上述の具体的な実施の形態のものを含むが、それらに限定されない）の製造方法であって、
前記ガラス・セラミック材料の前駆体である、リチウムアルミノケイ酸塩ガラス、または、それ自体がリチウムアルミノケイ酸塩ガラスの前駆体である、ミネラルチャージを、セラミック化を確実にする条件下で、加熱処理する工程を有してなり、
前記ガラスまたは前記ミネラルチャージの組成が、上述の本発明の第１の態様のガラス・セラミック材料のものに対応することを特徴とする、
方法である。
【００１６】
本発明の第４の態様の方法の特定の実施の形態では、方法は、次の工程：
（ａ）リチウムアルミノケイ酸塩ガラスまたはこれらガラスの前駆体であるミネラルチャージを溶融し、その後得られた溶融ガラスを清澄させる工程であって、前記ガラスまたは前記チャージが少なくとも１種類の清澄剤を有効であって過剰ではない量で含むものである工程と、
（ｂ）得られた、前記清澄させた溶融ガラスを冷却すると同時に、それを、目的とする物品の所望の形状に成形する工程と、
（ｃ）前記成形されたガラスをセラミック化する工程と、
を順に有してなり、
前記ガラスまたは前記ミネラルチャージが、溶融の際に、上述の本発明の第１の態様のガラス・セラミック材料のもの（上述のガラス・セラミック材料の具体的な実施の形態のものを含むが、それらに限定されない）に対応する組成を有することを特徴とする。
【００１７】
本発明の第４の態様の方法の特定の実施の形態では、セラミック化は、１０００℃未満の温度、有利には９５０℃未満の温度で、３００分以下の時間、行なわれる。
【００１８】
本発明のさまざまな態様の１つ以上の実施の形態は、次の利点を１つ以上有する：主結晶相としてβ−石英固溶体を有する、非常に透明で、きわめて無色のガラス・セラミック材料を製造することができる。
【００１９】
本発明のさらなる実施の形態は、ある程度、詳細な説明および添付の特許請求の範囲に記載され、またある程度は詳細な説明から導かれ、あるいは本発明の実施によって習得できる。前述の概要および後述の詳細な説明は、単に例示および説明の目的であって、開示される通りに本発明を限定するものではないものと理解されたい。
【００２０】
本明細書に取り込まれ、本明細書の一部を構成する添付の図面は、本発明の特定の実施の形態を例証し、また、その記述と共に、限定はしないが、本発明の原理を説明する役割をするものである。
【図面の簡単な説明】
【００２１】
【図１】（i）本発明の１つの実施の形態に従ったガラス・セラミック材料（下記実施例４）、（ii）比較実施例（Keralite（登録商標）、すなわち下記ＴｉＯ2を含むガラス・セラミック材料）の透過曲線。
【発明を実施するための形態】
【００２２】
後述の本発明は、現在知られている最良の実施の形態における本発明の実施可能な教示として提供される。この目的で、当業者は、本発明の有益な結果を得つつ、本明細書に記載される本発明のさまざまな実施の形態に多くの変更をなしうることを認識および理解するであろう。本発明の所望の利益の一部は、本発明の一部の特徴を選択することにより、他の特徴を使用せずに得られうることも明白であろう。したがって、当技術分野に従事する者は、本発明には多くの変更および適合が可能であり、特定の環境ではそれが望ましくさえあり、それらが本発明の一部であることを認識するであろう。よって下記説明は、本発明の原理の例証として提供されるものであって、それらを限定するものではない。
【００２３】
他に明記しない限り、本明細書および特許請求の範囲で使用される、成分の重量％、寸法、および、熱膨張率（ＣＴＥ）などの特定の物理的性質についての値は、すべての場合において、「約」という用語によって修正されるものと解されるべきである。本明細書および特許請求の範囲で使用される正確な数値は、本発明の追加の実施の形態を形成することもまた理解されるべきである。実施例に開示した数値の正確性が確保されるように努めている。しかしながら、任意の測定された数値は、個別の測定技術に見られる標準偏差に起因する誤差を、本質的に含みうる。
【００２４】
本明細書で用いられるように、単数形の「a」、「an」および「the」は、その文脈が明らかに別記しない限り、複数形の指示対象も含む。よって、例えば、単数形の「ガラス・セラミック材料」についての記載は、その文脈が明らかに別記しない限り、このようなガラス・セラミック材料を２種類以上有する実施の形態を含む。
【００２５】
範囲は、本明細書では、「約」１つの特定の値から、及び／または「約」別の特定の値までとして表されうる。このように範囲が表される場合、別の実施の形態には、１つの特定の値から、及び／または、別の特定の値までが含まれる。同様に、前述の「約」を用いて、値が近似値として表される場合、その特定の値が別の実施の形態を形成するものと理解されよう。さらには、各範囲の終点は、もう１つの終点と関係する場合、及び、もう一方の終点とは独立している場合の両方において、重要であるということも理解されよう。
【００２６】
本明細書では、成分の「重量％」または「重量パーセント」もしくは「重量による％」は、特に異なる記載がない限り、その成分が含まれる組成物または物品の総重量に基づいている。
【００２７】
本発明は、透明で実質的に無色のβ−石英のガラス・セラミック材料の分野に関する。さらに詳細には、本発明は、ＴｉＯ2、Ａｓ2Ｏ3、Ｓｂ2Ｏ3およびリン酸を含まない、新規の透明で実質的に無色のβ−石英のガラス・セラミック材料；新規ガラス・セラミック材料で作られた物品；新規ガラス・セラミック材料の前駆体である、リチウムアルミノケイ酸塩ガラス；および新規ガラス・セラミック材料および新規ガラス・セラミック材料から作られた物品の製造方法を提供する。
【００２８】
所望の微細構造（ガラス質のマトリクスにおけるβ−石英およびβ−ユークリプタイトの固溶体（以下本文中では単に「β−石英」と記載））を得ることを目的として、前記微細構造の最適化（熱膨張率（ＣＴＥ）の低い、半透明または透明のガラス・セラミック材料を得るための晶子のサイズおよび分布に関する最適化）と共に、通常は、有効な核生成剤が用いられる。一般に、ＴｉＯ2および／またはＺｒＯ2 が核生成剤として用いられる。ＺｒＯ2単独では溶解限度の量で使用しなければならないことから（結果的に、前駆体ガラスの溶融のための高温、均一ではない核生成、加工の間の失透の危険性、および／またはガラス・セラミック中の残留ＺｒＯ2濃度の高い領域につながる）、ＴｉＯ2が、断然、最も幅広く用いられる核生成剤である。いずれにしても、ＺｒＯ2はＴｉＯ2と比較して非常に効率の劣る核生成剤である。それは、セラミック化に非常に長い時間を要する。
【００２９】
さらには、「実質的に無色」の透明なガラス・セラミック材料を得るためには、ガラス・セラミック材料における着色部位の存在、すなわち、可視光線に晒された場合に電子遷移を受けるであろうイオンまたはイオン対の存在を避けなくてはならない。しかしながら、「実質的に無色」という用語は、「本質的に実質的に無色」（上述のように、イオンまたはイオン対が存在しないことによる）および材料内に補色を顕色させることによって「着色を相殺することに起因する実質的に無色」の両方に解されるべきであるということに留意されたい（例えば米国特許第４，０９３，４６８号明細書の教示を参照のこと）。
【００３０】
ガラス・セラミックにおける着色を与える化合物の存在は、原料への化合物またはそれらの前駆体の取り込みを妨げるか最小限に抑えることによって回避できるように思われるが、特定の必要成分がガラス・セラミック材料中の着色種と相互に作用しうる場合には、状況はさらに複雑になる。たとえば、ガラス・セラミック中にＦｅ2Ｏ3が単独で、最大で３００ｐｐｍの量で存在する（ＴｉＯ2不存在）ことは、一般に、着色に関しては懸念事項ではないことが知られている。しかしながら、Ｆｅ2Ｏ3とＴｉＯ2の並存は、特徴的な黄色がかった色合いを生じる。特に、商用名「KERALITE」として本出願人から市販されるもの（欧州特許出願公開第０４３７２２８号明細書に記載）、商用名ROBAX（登録商標）としてSchott AG社から市販されるもの、および商用名NEOCERAM（登録商標）N-0として日本電気硝子株式会社から市販されるもののように、そうでなければ非常に透明であることが知られている多くの商品が、それらの組成中におけるＦｅ2Ｏ3とＴｉＯ2の並存に起因して、この黄色がかった着色を保持している。Ｆｅ2Ｏ3含量を、特に１５０ｐｐｍ未満に低減させるのに用いられる原料の処理は、費用のかかる工程であり（特開２００１−３４８２５０号公報に記載される選択肢）、ＴｉＯ2が最良の性能を発揮する核生成剤であり、適当な時間スケールでセラミック化を生じさせることは、上記の通りである。上記技術的問題を克服する、すなわち、黄色がかった着色のない、透明なβ−石英のガラス・セラミック材料を得るため、可能性のあるアプローチの１つは、製造に際し、ＴｉＯ2なしで済ませることであると思われる。
【００３１】
上述のようなβ−石英のガラス・セラミックでできた物品の製造方法の第１の溶融工程の終わりにおいて、気体状の介在物をガラスの溶融塊から可能な限り効率的に除去することが適切であることにも留意されたい。この目的で、少なくとも１種類の清澄剤を使用する。現在、最も幅広く用いられている清澄剤はＡｓ2Ｏ3および／またはＳｂ2Ｏ3である（上記参照）。ＣｅＯ2、ＳｎＯ2およびハロゲン化物などの他の化合物の使用についても述べてきた。Ａｓ2Ｏ3、ハロゲン化物およびＳｂ2Ｏ3は、その毒性を考慮して、避けることが有利であり、ハロゲン化物およびＳｂ2Ｏ3は非常に揮発性でもあり、当業者は、大抵の場合、ＳｎＯ2の使用に頼るであろう。さらには、ＣｅＯ2は、ＴｉＯ2の存在下で強い黄色の着色を生じさせることが知られており、発明者らは、ＴｉＯ2と、ＳｎＯ2（およびＮｂ2Ｏ5）との相互作用の結果として、この同一の問題も観察した。
【００３２】
結果として、単にＴｉＯ2とＦｅ2Ｏ3との相互作用に起因するのみならず、ＴｉＯ2と、ＳｎＯ2、ＣｅＯ2およびＮｂ2Ｏ5などの非毒性の清澄剤との相互作用にも起因して、実質的に無色透明のガラス・セラミックの組成において、ＴｉＯ2の存在を回避することが有利であることが発明者にとって明らかとなった。
【００３３】
したがって、本発明者らが取り組む技術的問題は、透明かつ実質的に無色のβ−石英のガラス・セラミック材料およびガラス・セラミック物品（低熱膨張率を有する）を、ＴｉＯ2および望ましくない清澄剤（Ａｓ2Ｏ3およびＳｂ2Ｏ3）を含まない前駆体ガラスから、溶融および／または成形の間に生じる失透の問題なしに、適切なセラミック化時間内に得ることである（驚くべきことに、これを６時間未満で達成可能であることが判明した）。
【００３４】
この技術的問題に関して、本発明者らは、その組成にＺｒＯ2およびＳｎＯ2の両方、および随意的に、ＣｅＯ2および／またはＷＯ3および／またはＭｏＯ3および／またはＮｂ2Ｏ5が含まれる、特に対象とするガラス・セラミック材料の群を特定した。
【００３５】
よって、第１の態様では、本発明は、主結晶相としてβ−石英の固溶体を含む、実質的に無色透明のガラス・セラミック材料であって、その組成が、下記：
2010510952.tif 000003
から実質的になる、酸化物基準の重量％で表示され、
前記組成が、不可避的な微量を除いて、二酸化チタン、酸化ヒ素、酸化アンチモンおよびリン酸塩を実質的に含まない、
ガラス・セラミック材料を提供する。
【００３６】
「透明」および「実質的に無色」の概念は、当業者には良く知られている。それらは、下記のように定量化される。しかしながら、示される値には依然として振幅があり、厳密に解釈すべきではない。
【００３７】
３ｍｍの厚さの、本発明のガラス・セラミック材料のサンプルは、一般に、標準光Ｃを用いて測定した「ＣＩＥ １９７６ Ｌａｂ」色空間（国際照明委員会、１９７６年）におけるＬ*（明度）、ａ*およびｂ* （色座標）のパラメータについて下記の値を有している：
2010510952.tif 000004
当業者は、一般に、高い透明度には９０を超えるＬ*値が必要であり、わずかに黄色がかった着色には２未満のａ*値が必要であることを認識している。１２を超えるｂ*値は、一般に、乳白色の外観と関係することが観察されている。
【００３８】
さらには、本発明のガラス・セラミック材料の熱膨張率（ＣＴＥ）（２５℃〜７００℃で測定）は、一般に、−１０×１０-7Ｋ-1 〜＋１５×１０-7Ｋ-1の範囲である。
【００３９】
主結晶相はβ−石英固溶体であることが望ましい。本発明のガラス・セラミック材料では、残留するガラス質の相は一般に３５重量％未満に相当し、β−石英固溶体は結晶化画分の少なくとも６５％に相当する。本発明のガラス・セラミック材料の結晶相（ＴｉＯ2が存在しないにもかかわらず、透明なβ−石英のガラス・セラミック材料）に関しては、非限定的な方式で、次のことがいえる。この結晶相は、一般に、主に、（ａ）少なくとも８０重量％の、β−石英またはβ−ユークリプタイトの固溶体、（ｂ）２重量％〜１４重量％の立方体のＺｒＯ2、および（ｃ）最大で２重量％のβ−スポジュメンによって構成される。
【００４０】
結晶の大きさは、一般に、７０ｎｍ未満である。
【００４１】
組成は、上記リストに掲げた化合物（酸化物）「から実質的になる」ことが望ましい。これは、本発明のガラス・セラミック材料において、リストに挙げられた化合物（酸化物）の合計が少なくとも９５重量％、一般には少なくとも９８重量％に相当することを意味する。しかしながら、前記ガラス・セラミック材料中の他の化合物の少量の存在を、完全に排除することはできない。
【００４２】
本発明のガラス・セラミック材料の重量組成に関しては、非限定的な次の点について言及することができる:
（１）課題となるガラス・セラミック材料は、ＬＡＳ系である。それらは、β−石英固溶体の本質的構成物質として、Ｌｉ2Ｏ、Ａｌ2Ｏ3およびＳｉＯ2を含み、それらに透明性と低い熱膨張率を与える。必須構成物質に望ましい範囲は狭い。それは、次のように決定される：
（Ａ）最終製品の特性（高い透明度と低い熱膨張率）、およびその最終製品を得る方法の実施手段（溶融工程およびセラミック化時間）に関する利点を得るため、ＳｉＯ2含量は６６重量％〜７２重量％に制限される。ＳｉＯ2含量は、６７．７重量％〜７０．７重量％が有利である；
（Ｂ）Ａｌ2Ｏ3含量は、１８．３重量％〜２４重量％に制限され、１８．７重量％〜２１重量％が有利である。前記Ａｌ2Ｏ3含量が低すぎる場合（＜１８．３重量％）、最終製品の透明度は低下しすぎ、セラミック化は遅くなりすぎる。前記Ａｌ2Ｏ3含量が高すぎる場合（＞２４重量％）、溶融およびセラミック化を行うことは困難であり、前記ガラスの形成の間に失透現象が見られる；
（Ｃ）Ｌｉ2Ｏ含量は、２．２重量％〜５重量％に制限され、２．５重量％〜３．６重量％が有利である。最小限の２．２重量％のＬｉ2Ｏは、低い熱膨張率を有する透明なガラス・セラミックを得るため、および、セラミック化時間を最小限に抑えるために必要である。Ｌｉ2Ｏ含量が高すぎる場合には、失透現象が見られうる。
【００４３】
（２）本発明のガラス・セラミック材料は、核生成剤としてＺｒＯ2を含む。それらがＴｉＯ2を含まないことが想起されよう。そのＺｒＯ2含量は、２重量％〜５重量％の範囲であり、２．４重量％〜３．８重量％の範囲が有利である。
【００４４】
（３）ＳｎＯ2は、本発明のガラス・セラミック材料の本質的な構成物質である。それは２つの主要な機能を発揮する：核生成剤の機能（この機能に関して、ＺｒＯ2およびＳｎＯ2の顕著な複合作用が強調される）、および清澄剤（本発明のガラス・セラミック材料が酸化ヒ素および酸化アンチモンを含まないことが想起されよう）。ＳｎＯ2含量が低すぎる場合（≦０．４重量％）、核生成および再清澄に関する問題に直面する；ＳｎＯ2含量が高すぎる場合（＞３重量％）、溶融を行うことは困難であり、失透の問題に直面しうる。前記ＳｎＯ2含量は、０．６重量％〜１．８重量％の範囲が有利である。１．８重量％を超えるＳｎＯ2含量では、灰色〜黄色がかった着色が顕色し始める。それは、前記含量が増加するに連れて強くなる。
（４）ＣｅＯ2、ＷＯ3、ＭｏＯ3、およびＮｂ2Ｏ5は、単独でまたは組み合わせて、清澄剤として使用して差し支えない。ＣｅＯ2の量は、０〜１重量％であり、０〜＜１重量％が有利である。ＷＯ3＋ＭｏＯ3で表されるタングステンおよび／またはモリブデンの酸化物の合計量は、以下の理由から、１重量％未満に制限される：限定量の両方の構成成分は、合計量が１重量％を超える場合に、溶融物の清澄を補助するために用いることができ、１５５０℃〜１７５０℃の温度でガラス溶融物中に非常に多数の比較的小さい泡が形成され、それらの泡は、除去することが非常に困難である。したがって、非常に大量で使用すると、ＷＯ3とＭｏＯ3の効果はマイナスとなりうる。加えて、両方の構成成分、特にＭｏＯ3は、あまりに大量で使用する場合には、最終的なガラス・セラミック中に異なる種類の着色を生じうる。ＣｅＯ2＋ＷＯ3＋ＭｏＯ3の量は、１％未満に制限される。その量を超えると、黄色い色合いの外観が観察されうる。ＣｅＯ2および／またはＷＯ3および／またはＭｏＯ3の量は、０．６重量％未満に制限することが有利である。Ｎｂ2Ｏ5は、３重量％までの量で使用して差し支えなく、１重量％までの量が有利である。ＣｅＯ2＋ＷＯ3＋ＭｏＯ3＋Ｎｂ2Ｏ5の量は、これも黄色い色合いの外観に起因して３重量％までに制限される。
【００４５】
（５）ＺｎＯ、並びに、ＭｇＯ、ＳｒＯおよびＢａＯの群に由来するアルカリ土類金属酸化物は、ガラスの溶融性質を最適化するのに用いられる（可能性のある）、バッチ構成物質である。一般に、それらはガラス・セラミック、特に、その微細構造、晶子の大きさ、および残留するガラス相にも影響を与える。それらは、同様に、着色および透明度にも影響を与えうる。
【００４６】
比較的大きいイオンからなるＢａＯ（０〜２．５重量％）およびＳｒＯ（０〜２．５重量％）は、通常、結晶化の間に晶子相には入らない。それらは、完全に、残留するガラス相に残り、したがってその量は増大し、その結果として、ガラス・セラミックの熱膨張率（ＣＴＥ）が増大する。したがって、それらの量は、それぞれ２．５重量％を超えることはできない。ＢａＯおよびＳｒＯがそれぞれ１重量％未満でガラス・セラミックに存在することが好ましい。しかしながら、それらは、有利な状態で、ガラス相の屈折率に影響を与え、より高い光学的透明度をもたらす。
【００４７】
一方、ＭｇＯ（０〜３重量％）およびＺｎＯ（０〜４重量％）は、少なくともある程度は晶子の相に入る。残留するガラス相におけるそれらの影響は、それらの総量が制限される場合には、あまりはっきりしない。本発明者らは、ＺｎＯの添加が熱膨張率を低くしうる一方で、ＭｇＯの添加が熱膨張率（ＣＴＥ）を増大させることを観察した。彼らはまた、ＭｇＯの添加が一般に結晶の大きさを増大させ、最終的には光学的透明度を低下させることも観察した。それらの理由から、ＭｇＯおよびＺｎＯの総量は４．６重量％の限度を超えてはならない。一方、ＭｇＯおよびＺｎＯの総量の２．２重量％の最小値は幾つかの理由から必要とされている。ＭｇＯおよびＺｎＯは、ガラスを溶融しやすくする。特に、それらは比較的大量のＺｒＯ2（≧２重量％）の溶解を補助する。これなしでは、溶融ガラスの液体の温度は、上記結果を伴って、非常に上昇する。さらには、ＭｇＯおよびＺｎＯは、結晶相におけるそれらの効果（上述した）のためには、少なくともこの量が必要とされる。したがって、それらは、熱膨張率（ＣＴＥ）に影響を及ぼす；すなわち、それらが存在しないか、非常に少量しか存在しない場合には、このことが、結果的に、熱膨張の大きすぎるマイナスの値につながりうる。最終的に、本発明者らは、十分な量のＭｇＯ＋ＺｎＯを含まないサンプルをセラミック化すると、ひび割れを生じうることも観察した。したがって、本発明のガラス・セラミック材料は、ＭｇＯおよびＺｎＯを次の重量％で含む：
ＭｇＯ  ０〜３
ＺｎＯ  ０〜４、かつ、ＭｇＯ＋ＺｎＯ：２．２〜４．６
かつ、有利には、ＭｇＯ＋ＺｎＯ：２．７〜４．４
一方、ＺｎＯは、通常、完全にではなく、一部のみが結晶相に入り込むことが知られている。結晶相に入らない、一部のＺｎＯは、ＳｒＯおよび／またはＢａＯによって生じうるのと同様の影響を伴って、残留ガラス相中に残る。したがって、それらの連成衝撃（coupled impact）に起因して、ＺｎＯ、ＳｒＯおよびＢａＯの合計量もまた制限されることが好ましい。本発明者らは、最適な透明度および熱膨張率（ＣＴＥ）を有するガラス・セラミック材料を得るためには、ＺｎＯ＋ＳｒＯ＋ＢａＯの合計量が４重量％を超えないことが好ましいことを見出した。本発明者らはまた、融解性、均質な微細構造、および表面のひび割れ防止に関して、少なくとも１重量％のＺｎＯ＋ＳｒＯ＋ＢａＯが存在することが好ましいことも見出した。よって、本発明のガラス・セラミック材料は、ＺｎＯ、ＳｒＯおよびＢａＯを次の重量％で含む：
ＺｎＯ：０〜４（かつ、ＭｇＯ＋ＺｎＯ：２．２〜４．６）
ＳｒＯ：０〜２．５  
ＢａＯ：０〜２．５、かつ、好ましくはＺｎＯ＋ＳｒＯ＋ＢａＯ：１〜４
かつ、非常に好ましくはＺｎＯ＋ＳｒＯ＋ＢａＯ：１〜３．５
その量は、次の２つの条件：（i）ＭｇＯ＋ＺｎＯ：２．７重量％〜４．４重量％、および（ii） ＺｎＯ＋ＢａＯ＋ＳｒＯ：１．０重量％〜３．５重量％のうち、少なくとも１つ、望ましくは２つを満たすことが、特に好ましい。
【００４８】
利点および特に好ましい条件は、熱膨張率（ＣＴＥ）、結晶相、およびセラミック化時間の最適化を可能にする。
【００４９】
（６）本発明のガラス・セラミック材料に、Ｌｉ2Ｏ以外のアルカリ酸化物、すなわち、Ｎａ2ＯおよびＫ2Ｏを、０または１重量％未満で含めてもよい。Ｎａ2Ｏは、存在しないことが好ましい。Ｋ2Ｏは、単独で、０〜０．８重量％の範囲の量で存在することが好ましい。セラミック化後、アルカリイオンはガラス質の相に残る。それらは、熱膨張を増大させ、したがって、低すぎる熱膨張率を相殺するのに使用して差し支えない。それらはまた、溶融温度を低下させ、ＺｒＯ2を溶解し易くする、すなわち、本方法の遂行を簡単にする。多すぎる量で使用した場合は、熱膨張が大きすぎ、核生成は調節が難しくなるであろう。
【００５０】
（７）本発明のガラス・セラミック材料は、Ｇｄ2Ｏ3, Ｌａ2Ｏ3, Ｔａ2Ｏ5およびＹ2Ｏ3など（このリストは包括的ではない）の酸化物基準の重量％で、４％まで含んで差し支えない。これらの酸化物は、残留するガラス質相の屈折率を増大させることによって、前記ガラス・セラミックに着色することなく、ガラス・セラミック材料の透明度および光学的外観を向上させうる。多すぎる量で用いた場合には、熱膨張は増大し、屈折率は非常に高くなり、溶融を行うことは困難である。本発明のガラス・セラミックは、前記酸化物をわずか２重量％までの量で含むことが有利である。バリエーションでは、本発明のガラス・セラミックは、Ｔａ2Ｏ5を含まない。
【００５１】
（８）本発明のガラス・セラミック材料内における黄色に対する補色的な着色剤の存在は、除外されない。これは、所望の目的：黄色がかった色合いの抑制（補色による）を達成することを意図している。特に、Ｎｄ2Ｏ3および／またはＥｒ2Ｏ3を使用して差し支えない。Ｎｄ2Ｏ3およびＥｒ2Ｏ3は、０〜０．１重量％に、量を制限して使用しなければならず、０〜０．０８重量％が有利であり、０〜０．０６重量％が非常に有利である。したがって、例えば、多すぎるＮｄ2Ｏ3を使用した場合は、青みがかった色合いが観察され、多すぎるＥｒ2Ｏ3を使用した場合は、ピンクがかった色合いが観察される。
【００５２】
（９）最後に、本発明のガラス・セラミック材料中のＦｅ2Ｏ3の量は、４００ｐｐｍ未満であることが判明した。明らかに、Ｆｅ2Ｏ3は、ガラスの構成成分として意図的に加えられない。というのも、存在する場合には、それは使用する原料中の一般的な不純物であるという理由による。本発明の文脈では、Ｆｅ2Ｏ3はＴｉＯ2を干渉し得ない。しかしながら、さらに一般的には、鉄の存在を最小限に抑えることが好ましいが、この理由から、用いる原料を精製しなければならない場合には、それには、多くの場合、費用がかかりすぎることが判明するであろう。さらには、Ｆｅ2Ｏ3の存在は、一部の事例では、溶融および清澄に関して有利であることが判明するであろう。本発明のガラス・セラミック材料は、３００ｐｐｍ未満のＦｅ2Ｏ3しか含まないことが有利であり、２００ｐｐｍ未満のＦｅ2Ｏ3しか含まないことがさらに有利である。
【００５３】
その組成について述べてきた、本発明のガラス・セラミック材料は、特徴として、不可避的な微量を除いて、次のものを含まない：（i）ＴｉＯ2 （それによってＦｅ2Ｏ3、ＳｎＯ2、ＣｅＯ2およびＮｂ2Ｏ5との相互作用、および黄色がかった着色の発現を回避する）；（ii）酸化ヒ素および酸化アンチモン（それによって、最終製品中のそれらの毒性を回避する）；および（iii）リン酸塩（それによって均質性および透明性を確保する）。
【００５４】
したがって、本発明のガラス・セラミック材料の製造においては、これらの化合物のいずれも、原料として意図的に加えられない。
【００５５】
非常に驚いたことに、前記化合物の作用なしに本明細書の冒頭に記載した仕様（実質的に無色透明のβ−石英のガラス・セラミック材料、最終的に６時間を越えないセラミック化処理）を満たすガラス・セラミック材料の製造を可能にした。
【００５６】
上記有利な範囲は、互いに独立しているとみなされるべきであり、また、互いに組み合わせるものともみなされるべきである。
【００５７】
本発明のガラス・セラミック材料は、次の重量組成（すなわち、酸化物基準の重量％として表された、それらの組成）を有することが有利であり、（上記定義したとおり）次から実質的になる：
2010510952.tif 000005
上記一般組成および上記有利な組成については、さらに、（ａ）ＭｇＯ＋ＺｎＯ：２．７〜４．４；および／または（ｂ）ＺｎＯ＋ＢａＯ＋ＳｒＯ：１〜４（実際には、さらに好ましくは：１〜３．５）を有することが好ましい。
【００５８】
本発明のガラス・セラミック組成には、不可避的微量を除いてハロゲン化物を含まないことも有利である。ハロゲン化物の使用に関連する問題（腐食、汚染）については、先に述べてきた。したがって、本発明のガラス・セラミック材料の製造では、原料としてのハロゲン化物は加えないことが有利である。
【００５９】
本発明のガラス・セラミック組成には、不可避的微量を除いてホウ酸塩を含まないこともまた有利である。ホウ酸塩の存在は、乳白色化を促進する。したがって、本発明のガラス・セラミック材料の製造では、原料としてホウ酸塩を加えないことが有利である。
【００６０】
本発明のガラス・セラミック材料の組成は、不可避的微量を除いて、ハロゲン化物およびホウ酸塩の両方を含まないことも、非常に有利である。
【００６１】
第２の態様では、本発明は、上述のガラス・セラミック材料でできた物品を提供する。その物品は、例えば、料理板、調理器具、電子レンジのプレート、暖炉の窓、防火扉または窓、乾留炉または触媒炉用の覗き窓、レンズ物品、食卓用の食器類または建築要素などであって差し支えない。
【００６２】
第３の態様では、上述のように、本発明のガラス・セラミック材料の前駆体である、リチウムアルミノケイ酸塩ガラスを提供する。本発明のガラス・セラミック材料用の上記組成を有するリチウムアルミノケイ酸塩ガラスは、新規である。
【００６３】
第４の態様では、本発明は、上述のように、本発明のガラス・セラミック材料の製造方法を提供する。通常、本方法は、前記ガラス・セラミックの前駆体である、リチウムアルミノケイ酸塩ガラス、または、それ自体がこのようなリチウムアルミノケイ酸塩ガラスの前駆体であるミネラルチャージを、セラミック化を確実にする条件下で加熱処理する工程を有してなる。このようなセラミック化処理はそれ自体既知である。
【００６４】
本発明にしたがって、本明細書において上記定義される本発明のガラス・セラミックのものに対応する重量組成を有するガラスまたはミネラルチャージについて、それを行う。
【００６５】
第５の態様では、本発明は、本発明に従ったガラス・セラミックでできた物品の製造方法を提供する。その方法は、一般に、次の３つの連続した工程： 
（i）リチウムアルミノケイ酸塩ガラス、またはこのようなガラスの前駆体であるミネラルチャージを溶融し、その後、得られた溶融ガラスを清澄させる工程であって、前記ガラスまたは前記チャージが少なくとも１種類の清澄剤を有効量であって過剰ではない量で含むものである工程と、
（ii） 得られた、前記清澄させた溶融ガラスを冷却すると同時に、それを、想定される物品の所望の形状に成形する工程と、
（iii）前記成形されたガラスをセラミック化する工程と、
を有してなる。
【００６６】
特徴として、本発明によれば、課題とする前記ガラスまたは前記ミネラルチャージは、本明細書に上記定義される本発明のガラス・セラミックのものに対応する重量組成を有する。
【００６７】
上記形成（成形）は、ローラーの間で圧延して、シートを得る工程からなることが有利である。
【００６８】
本課題のガラスは、６時間未満、一般には５時間以下の時間、セラミック化されうる。
【００６９】
成形された、前記ガラスのセラミック化は、３００分以下の時間、１０００℃未満の温度で行われ、９５０℃未満が有利である。驚くべきことに、このように短い時間のセラミック化で、本発明のガラス・セラミック材料を得ることが可能であることが判明した。
【００７０】
上記セラミック化時間は、６５０℃から最高セラミック化温度（１０００℃未満）に達するまでの時間に相当し、６５０℃〜９５０℃であることが有利であり、そのセラミック化時間は核生成および結晶の成長の段階に相当する。
【００７１】
このセラミック化時間は、６５０℃の温度に達するまでの時間、および最高温度からの冷却時間を除外している。
【００７２】
セラミック化時間は３００分以下でありうることが判明した。それは、２４０分以下、または２００分以下でありうる。驚くべきことに、これらの短いセラミック化時間で本発明のガラス・セラミック材料を得ることができることが示された。
【００７３】
本発明の方法の有利なバリエーションに照らして、６５０℃が１時間未満で達成され（成形された製品の温度から）、３０分未満であることが非常に有利であり、および／または得られたガラス・セラミックが、１０分未満で最高セラミック化温度から少なくとも４０℃冷却される。
【００７４】
当業者は、本発明の利点を完全に認識するであろう。本発明を、以下の実施例および添付の図面によって例証する。
【実施例】
【００７５】
前駆体ガラスの１ｋｇバッチを調製するため、原料を、下記表１の第１部分に記載される割合（酸化物で表示）で、注意深く混合した。
【００７６】
混合物を溶融用の白金るつぼに入れた。充填したるつぼを、１４００℃まで予熱した加熱炉に入れた。それらを以下の溶融スケジュールに供した：温度傾斜  ２℃／分の加熱速度で１６５０℃まで；次に、その１６５０℃の温度を１２時間維持した。
【００７７】
るつぼを加熱炉から取り出し、溶融ガラスを予熱した鋼板に注いだ。それを４ｍｍの厚さになるまで圧延した。約２０ｃｍ×３０ｃｍの板ガラスが得られた。それらを６５０℃で１時間アニーリングした後、徐々に冷却した。
【００７８】
得られた板ガラスは、概ね、きわめて透明であった。
【００７９】
次に、下記表１の第２の部分に示すように、それらをセラミック化処理に供した（結晶化＝核生成＋結晶成長）。さらに正確には、板ガラスを急速に６５０℃まで加熱し、６５０℃から７８０℃まで２０℃／分の速度で加熱し、その７８０℃の温度で２時間放置し、次いで７８０℃から８８０℃（または９００℃）まで１０℃／分の速度で加熱し、最後に、８８０℃（または９００℃）の温度で１時間放置した。
【００８０】
得られたガラス・セラミック材料は、表１の第３の部分に示す特性を有していた。
【００８１】
色および透過性を定性的および定量的に決定した。「無色」という用語は、次のＣＩＥ Ｌａｂ色空間のことをいう：
2010510952.tif 000006
（３ｍｍの厚さのサンプルに、標準光Ｃの下で透過させることにより測定）。「透明」という用語は、５５０ｎｍ〜８００ｎｍの波長で、３ｍｍの厚さのサンプルの少なくとも８０％の透過に相当する。「非常に透明」という用語は、３８０ｎｍ〜８００ｎｍの波長で同様のものに相当する。すべての「無色の」サンプルについての色点を表１に示す。
【００８２】
熱膨張率（ＣＴＥ）は、水平増加率（horizontal dilatometry）で測定した（２５℃〜７００℃）。
【００８３】
結晶サイズ（セラミック化によって生じた）は、研磨したガラス・セラミックのサンプルを用いて、従来のＸ線回折を使用して決定した（φ＝３２ｍｍ；ｅ＝３ｍｍ）。そのサイズを、当業者によく知られるリートベルト解析（Rietveld analysis）による回折図形（Ｘ線）から算出した。表示値を１０未満で四捨五入した（例えば、３４は３０に、５７は６０に対応する）。
【００８４】
本発明の利点は、表１に含まれるデータによって確認された。
【００８５】
実施例Ｃ１およびＣ２（比較用に与えられた）はそれぞれ、米国特許第６，７５０，１６７号明細書の実施例３および６に対応している。その実施例の組成は、特に、リン酸塩（Ｐ2Ｏ5）を含むことから、本発明の組成には対応していない。得られたガラス・セラミック材料は乳白色をしており、また、望ましくない、非常に低い熱膨張率を有する。乳白色化は、主として、大きいβ−石英結晶の存在の結果であるが、加熱処理後の望ましくないβ−スポジュメン結晶の存在にも起因する。
【００８６】
実施例Ｃ３もまた、比較の目的で与えられる。ＳｉＯ2含量を制限したため、乳白色化の開始が観察された。
【００８７】
実施例４、６、および７のガラス・セラミック材料が好ましい。
【００８８】
実施例３は１重量％のＣｅＯ2の添加を例証している。得られたガラス・セラミックは比較的高い熱膨張率（ＣＴＥ）を有するが、顕著な着色なく、依然として透明を維持していた。
【００８９】
実施例２は、２．９％のＮｂ2Ｏ5の添加を例証している。したがって、琥珀色の着色の開始が観察された。
【００９０】
実施例１は、比較的大量のＳｎＯ2の使用を例証している。着色および熱膨張率（ＣＴＥ）に影響を与える。これは、本発明のガラス・セラミック材料が、せいぜい１．８重量％までのＳｎＯ2を含むことが有利であることを裏付けている。
【００９１】
実施例５は、比較的大量のＳｉＯ2を用いて、良好な結果が得られることを示している。よって、比較的大きい結晶が観察される（６０ｎｍ：それらは、それでもなお、依然として小さい）。
【００９２】
添付の図面は、３ｍｍの厚さのガラス・セラミックのサンプル２枚の透過曲線（ナノメートルで表される波長の関数として、％で表示される）を示している。ガラス・セラミックの板から直径３２ｍｍのディスクを切断することにより、サンプルを調製した。次に、ディスク（４ｍｍの厚さ）を３ｍｍの厚さまで、両面を研磨した。１つのサンプルは、実施例４（図中の“４”）の材料であり、もう一方は比較用のガラス・セラミック材料（図中の“Ｃ”：欧州特許出願公開第０４３７２２８号明細書に開示される、ＴｉＯ2含有ガラス・セラミック材料「Keralite」）であった。
【００９３】
本発明はまた、特定の説明および具体的な実施の形態に関して詳細に述べてきたが、添付の特許請求の範囲に定義される本発明の幅広い範囲から逸脱することなく、多くの変更が可能であることから、そのように制限されるとみなされるべきではないものと解されるべきである。
【表１】
2010510952.tif 000007